КОМПОЗИЦИИ ФТОРПОЛИМЕРНЫХ ПОКРЫТИЙ

1. Фторполимерная композиция, содержащая:
n
по меньшей мере, один политетрафторэтилен с высокой молекулярной массой, который модифицирован малым количеством модифицирующего сомономера (TMHPTFE) и имеет среднечисловую молекулярную массу (M), по меньшей мере, 500000 и температуру начала плавления (Tm) ниже 342°C, причем указанный, по меньшей мере, один TMHPTFE присутствует в количестве от 1 мас.% до 99 мас.% от общей массы твердых фторсодержащих полимеров в указанной композиции; и
по меньшей мере, один пригодный для обработки в расплаве фторсодержащий полимер (MPF), присутствующий в количестве от 1 мас.% до 99 мас.% от общей массы твердых фторсодержащих полимеров в указанной композиции и имеющий индекс течения расплава (MFI) больше 10 г/10 мин.
2. Композиция по п.1, где указанный, по меньшей мере, один TMHPTFE включает менее 1 мас.% указанного модифицирующего сомономера.
3. Композиция по п.1, где указанный модифицирующий сомономер выбран из группы, включающей перфторпропилвиниловый эфир (PPVE) и перфторметилвиниловый эфир (PMVE).
4. Композиция по п.1, где указанный, по меньшей мере, один TMHPTFE имеет температуру начала плавления (Tm) ниже 342°C.
5. Композиция по п.1, где указанный, по меньшей мере, один MPF выбран из группы, включающей перфторалкокси (PFA), метилфторалкокси (MFA) и фторированный этиленпропилен (FEP).
6. Композиция по п.1, где указанный, по меньшей мере, один MPF имеет температуру начала плавления (Tm) ниже 312°C.
7. Фторполимерная композиция по п.1, где указанный, по меньшей мере, один TMHPTFE присутствует в количестве от 75 мас.% до 98 мас.%, и указанный, по меньшей мере, один MPF присутствует в количестве от 2 мас.% до 25 мас.% от общей массы твердых веществ указанного, по меньшей мере, одного TMHPTFE и указанного, по меньшей мере, одного MPF.
8. Фторполимерная композиция по п.1, где указанный, по меньшей мере, один TMHPTFE и указанный, по меньшей мере, один MPF, каждый присутствует в виде водной дисперсии.
9. Фторполимерная композиция по п.1, где указанная композиция не имеет политетрафторэтилена с низкой молекулярной массой (LPTFE), имеющего среднечисловую молекулярную массу (Mn) менее 500000.
10. Фторполимерная композиция по п.1, где указанная композиция не имеет наполнителей.
11. Способ нанесения покрытия на субстрат, включающий следующие стадии:
нанесение на субстрат фторполимерной композиции, содержащей:
n
по меньшей мере, один политетрафторэтилен с высокой молекулярной массой, который модифицирован малым количеством модифицирующего сомономера (TMHPTFE), имеющий среднечисловую молекулярную массу (M), по меньшей мере, 500000 и температуру начала плавления (Tm) ниже 342°C, причем данный, по меньшей мере, один TMHPTFE присутствует в количестве от 1 мас.% до 99 мас.% от общей массы твердых фторсодержащих полимеров в композиции; и
по меньшей мере, один пригодный для обработки в расплаве фторсодержащий полимер (MPF), присутствующий в количестве от 1 мас.% до 99 мас.% от общей массы твердых фторсодержащих полимеров в композиции и имеющий индекс течения расплава (MFI) больше 10 г/10 мин.
12. Способ по п.11, дополнительно включающий после указанной стадии нанесения дополнительную стадию отверждения композиции с образованием покрытия.
13. Способ по п.11, где указанная стадия нанесение дополнительно включает нанесение на субстрат фторполимерной композиции в виде водной дисперсии.
14. Способ по п.11, где указанная стадия нанесения дополнительно включает распыление на субстрат фторполимерной композиции в измельченном виде.